(57)【要約】【課題】ガスバリア性を大幅に向上し、空気圧保持性を高めつつ、軽量化した応急用空気入りタイヤを提供する。【解決手段】自動車の標準装着タイヤの代わりに使用され、前記標準装着タイヤに対してタイヤ幅が極端に狭く、タイヤ外径は実質上同一で、かつ使用内圧が高い応急用空気入りタイヤ１００であって、エチレン含有量２５〜５０モル％のエチレン−ビニルアルコール共重合体（Ａ）１００重量部に対して、エポキシ化合物（Ｂ）１〜５０重量部を反応させて得られる変性エチレン−ビニルアルコール共重合体（Ｃ）からなる層４１を含むインナーライナーを備える。【選択図】図１
2005343217.tif 000002
【特許請求の範囲】
【請求項１】
自動車の標準装着タイヤの代わりに使用され、前記標準装着タイヤに対してタイヤ幅が極端に狭く、タイヤ外径は実質上同一で、かつ使用内圧が高い応急用空気入りタイヤであって、
エチレン含有量２５〜５０モル％のエチレン−ビニルアルコール共重合体（Ａ）１００重量部に対して、エポキシ化合物（Ｂ）１〜５０重量部を反応させて得られる変性エチレン−ビニルアルコール共重合体（Ｃ）からなる層を含むインナーライナーを備えることを特徴とする応急用空気入りタイヤ。
【請求項２】
前記エチレン−ビニルアルコール共重合体（Ａ）のケン化度が９０％以上であることを特徴とする請求項１に記載の応急用空気入りタイヤ。
【請求項３】
前記エポキシ化合物（Ｂ）が、グリシドール又はエポキシプロパンであることを特徴とする請求項１又は２に記載の応急用空気入りタイヤ。
【請求項４】
前記変性エチレン−ビニルアルコール共重合体（Ｃ）からなる層の２０℃、６５ＲＨ％における酸素透過量が、３．０×１０-12ｃｍ3・ｃｍ／ｃｍ2・ｓｅｃ・ｃｍＨｇ以下であることを特徴とする請求項１〜３のいずれか１項に記載の応急用空気入りタイヤ。
【請求項５】
前記変性エチレン−ビニルアルコール共重合体（Ｃ）が架橋されていることを特徴とする請求項１〜４のいずれか１項に記載の応急用空気入りタイヤ。
【請求項６】
前記変性エチレン−ビニルアルコール共重合体（Ｃ）からなる層の厚さが５０μｍ以下であることを特徴とする請求項１〜５のいずれか１項に記載の応急用空気入りタイヤ。
【請求項７】
前記インナーライナーは、前記変性エチレン−ビニルアルコール共重合体（Ｃ）からなる層に隣接する、エラストマーからなる補助層を更に含むことを特徴とする請求項１〜６のいずれか１項に記載の応急用空気入りタイヤ。
【請求項８】
前記変性エチレン−ビニルアルコール共重合体（Ｃ）からなる層と前記補助層とは、少なくとも１層以上の接着剤層と介して貼り合わされることを特徴とする請求項７に記載の応急用空気入りタイヤ。
【請求項９】
前記補助層の２０℃、６５ＲＨ％における酸素透過量が、３．０×１０-9ｃｍ3・ｃｍ／ｃｍ2・ｓｅｃ・ｃｍＨｇ以下であることを特徴とする請求項７又は８に記載の応急用空気入りタイヤ。
【請求項１０】
前記補助層に、ブチルゴム又はハロゲン化ブチルゴムを用いることを特徴とする請求項７〜９のいずれか１項に記載の応急用空気入りタイヤ。
【請求項１１】
前記補助層に、ジエン系エラストマーを用いることを特徴とする請求項７〜９のいずれか１項に記載の応急用空気入りタイヤ。
【請求項１２】
前記補助層に、熱可塑性ウレタン系エラストマーを用いることを特徴とする請求項７〜９のいずれか１項に記載の応急用空気入りタイヤ。
【請求項１３】
前記補助層が複数積層される場合、当該複数の補助層間を少なくとも１層以上の接着剤層を介して貼り合わされることを特徴とする請求項７〜１２のいずれか１項に記載の応急用空気入りタイヤ。
【請求項１４】
前記補助層の厚さの合計が、５０〜１５００μｍであることを特徴とする請求項７〜１３のいずれか１項に記載の応急用空気入りタイヤ。
【発明の詳細な説明】
【技術分野】
【０００１】
本発明は、応急用空気入りタイヤに関し、ＪＡＴＭＡ、ＥＴＲＴＯ、ＴＲＡ等の規格でＴタイプと呼ばれる、使用内圧が高く狭幅の応急用空気入りタイヤに関する。
【背景技術】
【０００２】
応急用空気入りタイヤは、一般の空気入りタイヤに比べ、充填する空気圧が高く内圧が低下しやすい、長期間トランクなどに収納するため空気圧をチェックしにくい、などの特徴がある。よって、一般のタイヤに比べても、空気圧を保持することへの要求は高い。
【０００３】
従来、タイヤの内圧保持のために、ガスバリア層としてのインナーライナーの主原料にブチルゴム、ハロゲン化ブチルゴムなどを使用している。しかしながら、これらを配合したゴム組成物では、そのガスバリア性が低いために、インナーライナーの厚さが１ｍｍ前後必要であった。そのため、タイヤに占めるインナーライナーの重量は約５％となり、タイヤを重量低減し、自動車燃費を向上させるための障害となっている。
【０００４】
一方、エチレン−ビニルアルコール共重合体（以下において、「ＥＶＯＨ」と略記することがある。）は、ガスバリア性に優れていることが知られている。ＥＶＯＨは、空気透過量がブチル系のインナーライナーゴム組成物の１００分の１以下であるため、５０μｍ以下の厚さでも、内圧保持性を大幅に向上することができる上、タイヤを重量低減することが可能である（例えば、特許文献１参照。）。
【０００５】
又、応急用空気入りタイヤにタイヤ内面に薄膜をラミネートした応急用空気入りタイヤも開示されている（例えば、特許文献２参照。）。
【特許文献１】特開平６−４０２０７号公報
【特許文献２】特開平４−２１２６０２号公報
【発明の開示】
【発明が解決しようとする課題】
【０００６】
しかしながら、近年では、従来のＥＶＯＨからなるタイヤインナーライナーと比較して、ガスバリア性を保持したまま、より高度な耐屈曲性を有するインナーライナーが求められるようになっており、更なる技術の改良が望まれている。
【０００７】
そこで、本発明は、上記の問題に鑑み、ガスバリア性を大幅に向上し、空気圧保持性を高めつつ、軽量化した応急用空気入りタイヤを提供することを目的とする。
【課題を解決するための手段】
【０００８】
本発明の特徴は、自動車の標準装着タイヤの代わりに使用され、標準装着タイヤに対してタイヤ幅が極端に狭く、タイヤ外径は実質上同一で、かつ使用内圧が高い応急用空気入りタイヤであって、エチレン含有量２５〜５０モル％のエチレン−ビニルアルコール共重合体（Ａ）１００重量部に対して、エポキシ化合物（Ｂ）１〜５０重量部を反応させて得られる変性エチレン−ビニルアルコール共重合体（Ｃ）からなる層を含むインナーライナーを備える応急用空気入りタイヤであることを特徴とする。
【０００９】
本発明の特徴に係る応急用空気入りタイヤによると、ガスバリア性を大幅に向上し、空気圧保持性を高めつつ、軽量化することができる。
【００１０】
又、エチレン−ビニルアルコール共重合体（Ａ）のケン化度が９０％以上であることが好ましい。ケン化度が９０％未満では、ガスバリア性及び空気入りタイヤ用インナーライナー成形時の熱安定性が不十分となるおそれがある。
【００１１】
又、エポキシ化合物（Ｂ）は、グリシドール又はエポキシプロパンであることが好ましい。二価以上のエポキシ化合物である場合、エチレン−ビニルアルコール共重合体（Ａ）との架橋反応が生じ、ゲル、ブツ等の発生により、空気入りタイヤ用インナーライナーの品質が低下するおそれがある。変性エチレン−ビニルアルコール共重合体（Ｃ）の製造の容易性、ガスバリア性、耐屈曲性及び耐疲労性の観点から、一価エポキシ化合物であるグリシドール及びエポキシプロパン等が好ましい。
【００１２】
又、変性エチレン−ビニルアルコール共重合体（Ｃ）からなる層の２０℃、６５ＲＨ％における酸素透過量が、３．０×１０-12ｃｍ3・ｃｍ／ｃｍ2・ｓｅｃ・ｃｍＨｇ以下であることが好ましい。ガスバリア性の観点から、この程度の酸素透過量であることが好ましい。
【００１３】
又、変性エチレン−ビニルアルコール共重合体（Ｃ）は架橋されていることが好ましい。変性エチレン−ビニルアルコール共重合体（Ｃ）が架橋されていない場合、空気入りタイヤを製造する加硫工程において、変性エチレン−ビニルアルコール共重合体（Ｃ）からなる層が著しく変形してしまい、均一な量を保持できなくなり、インナーライナーのガスバリア性、耐屈曲性、耐疲労性を悪化するおそれがある。
【００１４】
又、変性エチレン−ビニルアルコール共重合体（Ｃ）からなる層の厚さが５０μｍ以下であることが好ましい。５０μｍを超える場合、現在用いられているブチルゴム、ハロゲン化ブチルゴムなどを使用したインナーライナーに対して重量低減のメリットが小さくなる。
【００１５】
又、インナーライナーは、変性エチレン−ビニルアルコール共重合体（Ｃ）からなる層に隣接する、エラストマーからなる補助層を更に含むことが好ましい。変性エチレン−ビニルアルコール共重合体（Ｃ）からなる層を備えていても、ピンホール・クラック等ができることがあるが、そのような場合、フィルム層とその外側に位置するプライ層の間に、補助層を配置することにより、クラックの成長を抑制することができる。又、クラックが発生しても、変性エチレン−ビニルアルコール共重合体（Ｃ）からなる層は補助層の表面にしっかり接着されているので、表面はフィルムでほとんど覆われており、クラック部からの空気の漏れを抑制できる。
【００１６】
又、変性エチレン−ビニルアルコール共重合体（Ｃ）からなる層と補助層とは、少なくとも１層以上の接着剤層と介して貼り合わされることが好ましい。エチレン−ビニルアルコール共重合体は、−ＯＨ基を有するため、比較的ゴムとの密着を確保することが容易である。例えば、塩化ゴム・イソシアネート系の接着剤を接着層に用いれば、タイヤに使用されているゴム組成物との接着が確保できる。
【００１７】
又、補助層の２０℃、６５ＲＨ％における酸素透過量が、３．０×１０-9ｃｍ3・ｃｍ／ｃｍ2・ｓｅｃ・ｃｍＨｇ以下であることが好ましい。ガスバリア性の観点から、この程度の酸素透過量であることが好ましい。
【００１８】
又、補助層に、ブチルゴム又はハロゲン化ブチルゴムを用いてもよい。このような空気透過性の低いエラストマーを用いることで、クラック部からの空気漏れを抑制することができる。
【００１９】
又、補助層に、ジエン系エラストマーを用いてもよい。ガスバリア性の観点から、このようなエラストマーを用いることで、微小なクラックが発生した場合においても、走行後の空気入りタイヤの内圧保持性を高く保つことができる。
【００２０】
又、補助層に、熱可塑性ウレタン系エラストマーを用いてもよい。このようなエラストマーを用いることで、薄膜化を実現し、クラックの発生及び伸展の抑制を図ることができる。
【００２１】
又、補助層が複数積層される場合、当該複数の補助層間を少なくとも１層以上の接着剤層を介して貼り合わされることが好ましい。このように複数の補助層間を貼り合わせることにより、異なる種類のエラストマーからなる補助層を作製することができる。
【００２２】
又、補助層の厚さの合計が、５０〜１５００μｍであることが好ましい。補助層の厚さが５０μｍ未満である場合、インナーライナーの耐屈曲性、耐疲労性が低下し、タイヤ転動時の屈曲変形により破断・亀裂が生じやすく、又、亀裂が伸展しやすくなるため、タイヤ使用後の内圧保持性が使用前に対比し、大きく低下してしまうおそれがある。
【発明の効果】
【００２３】
本発明によれば、ガスバリア性を大幅に向上し、空気圧保持性を高めつつ、軽量化した応急用空気入りタイヤを提供することができる。
【発明を実施するための最良の形態】
【００２４】
次に、本発明を詳細に説明する。
【００２５】
（応急用空気入りタイヤ）
まず、本発明の応急用空気入りタイヤの一実施形態を図面に基づき説明する。
【００２６】
応急用空気入りタイヤとは、自動車の標準装着タイヤの代わりに使用され、標準装着タイヤに対してタイヤ幅が極端に狭く、タイヤ外径は実質上同一で、かつ使用内圧が高い空気入りタイヤである。ＪＡＴＭＡ、ＥＴＲＴＯ、ＴＲＡ等の規格でＴタイプと呼ばれる。
【００２７】
本実施形態に係る応急用空気入りタイヤ１００は、図１に示すように、一対のビードコア１２と、一対のビードコア１２にトロイド状に跨がるカーカス１４を備えたバイアス構造の応急用空気入りタイヤである。 
カーカス１４の内周面側には変性エチレン−ビニルアルコール共重合体（Ｃ）からなる層４１と補助層４２が順に配置されており、外周面側にはトレッド部２０を構成するトレッドゴム２２が配置され、両側面にはビード部２４にかけてサイド部２６を構成するサイドゴム２８が配置されている。 
カーカス１４は１枚のカーカスプライ３０からなり、当該カーカスプライ３０はビードコア１２をタイヤ内側から外側へ折り返され、折り返し部３０Ａは、本体３０Ｂに沿って配置されタイヤ半径方向外側へ延びてトレッド端部２０Ａを越え、かつ他方のトレッド端部２０Ａを越えない範囲に配置されている。 
カーカスプライ３０は、互いに平行配列した多数本のプライコードをゴムコーティングした公知の構造である。 
又、カーカス１４は、トレッド部２０において幅方向両端部分がオーバーラップしている。このオーバーラップ量（図１中のＯＬ）は、トレッド幅（図１中のＴＷ）の４０〜９０％の範囲である。
【００２８】
又、カーカス１４とトレッドゴム２２との間には、ベルト層６が配置される
又、変性エチレン−ビニルアルコール共重合体（Ｃ）からなる層４１は、エチレン含有量２５〜５０モル％のエチレン−ビニルアルコール共重合体（Ａ）１００重量部に対して、エポキシ化合物（Ｂ）１〜５０重量部を反応させて得られる変性エチレン−ビニルアルコール共重合体（Ｃ）からなる。
【００２９】
本実施形態に係る応急用空気入りタイヤ１００によると、変性エチレン−ビニルアルコール共重合体（Ｃ）からなるインナーライナー層を備えることにより、ガスバリア性を大幅に向上し、空気圧保持性を高めつつ、軽量化することができる。
【００３０】
又、補助層４２は、エラストマーからなる。補助層４２の厚さについては、ベルト層６の端からビート部２４までの領域で、少なくとも３０ｍｍの半径方向幅に相当する部分の厚さが、ベルト層６下部に対応する部分より、０．２ｍｍ以上厚いことが好ましい。
【００３１】
空気入りタイヤにおいて、破断、亀裂、及びクラックが発生することは、主に屈曲による変形の大きいサイド部２６である。そのため、サイド部２６のみ補助層４２を厚くすることで、走行後内圧保持性とタイヤ重量低減とを両立することも可能である。
【００３２】
（応急用空気入りタイヤ用インナーライナー）
次に、上述した変性エチレン−ビニルアルコール共重合体（Ｃ）からなる層及び補助層（Ｄ）について、詳細に説明する。
【００３３】
本発明の空気入りタイヤ用インナーライナーは、エチレン−ビニルアルコール共重合体（Ａ）にエポキシ化合物（Ｂ）を反応させて得られる変性エチレン−ビニルアルコール共重合体（Ｃ）からなる層を含む。本発明におけるエポキシ化合物（Ｂ）を用いた変性により、エチレン−ビニルアルコール共重合体の弾性率を大幅に下げることができ、屈曲時の破断性、クラックの度合いを改良することができる。
【００３４】
本発明に用いられるエチレン−ビニルアルコール共重合体（Ａ）としては、エチレン含有量は２５〜５０モル％であることが必要である。良好な耐屈曲性及び耐疲労性を得る観点からは、エチレン含有量の下限はより好適には３０モル％以上であり、更に好適には３５モル％以上である。又、ガスバリア性の観点からは、エチレン含有量の上限はより好適には４８モル％以下であり、更に好適には４５モル％以下である。エチレン含有量が２５モル％未満の場合は耐屈曲性及び耐疲労性が悪化するおそれがある上、溶融成形性が悪化するおそれがある。又、５０モル％を超えるとガスバリア性が不足するおそれがある。
【００３５】
更に、本実施形態に用いられるエチレン−ビニルアルコール共重合体（Ａ）のケン化度は好ましくは９０％以上である。ケン化度は、より好ましくは９５％以上であり、更に好ましくは９８％以上であり、最適には９９％以上である。ケン化度が９０％未満では、ガスバリア性及び空気入りタイヤ用インナーライナー成形時の熱安定性が不十分となるおそれがある。
【００３６】
本発明に用いられるエチレン−ビニルアルコール共重合体（Ａ）の好適なメルトフローレート（ＭＦＲ）（１９０℃、２１６０ｇ荷重下）は、０．１〜３０ｇ／１０分であり、より好適には０．３〜２５ｇ／１０分である。但し、エチレン−ビニルアルコール共重合体（Ａ）の融点が１９０℃付近あるいは１９０℃を越えるものは２１６０ｇ荷重下、融点以上の複数の温度で測定し、片対数グラフで絶対温度の逆数を横軸、ＭＦＲの対数を縦軸にプロットし、１９０℃に外挿した値で表す。
【００３７】
本発明のタイヤ用インナーライナーは、エチレン−ビニルアルコール共重合体（Ａ）１００重量部に対して、エポキシ化合物（Ｂ）１〜５０重量部を反応させて得られる変性エチレン−ビニルアルコール共重合体（Ｃ）からなる。より好適には、（Ａ）及び（Ｂ）の混合比は、（Ａ）１００重量部に対して（Ｂ）２〜４０重量部であり、更に好適には、（Ａ）１００重量部に対して（Ｂ）５〜３５重量部である。
【００３８】
エチレン−ビニルアルコール共重合体（Ａ）とエポキシ化合物（Ｂ）とを反応させて変性エチレン−ビニルアルコール共重合体（Ｃ）を製造する方法は特に限定されないが、エチレン−ビニルアルコール共重合体（Ａ）とエポキシ化合物（Ｂ）とを溶液中で反応させる製造法が好適な方法として挙げられる。
【００３９】
溶液反応による製造法では、エチレン−ビニルアルコール共重合体（Ａ）の溶液に酸触媒あるいはアルカリ触媒存在下で、エポキシ化合物（Ｂ）を反応させることによって変性エチレン−ビニルアルコール共重合体（Ｃ）が得られる。反応溶媒としては、ジメチルスルホキシド、ジメチルホルムアミド、ジメチルアセトアミド、及びＮ−メチルピロリドン等のエチレン−ビニルアルコール共重合体（Ａ）の良溶媒である極性非プロトン性溶媒が好ましい。反応触媒としては、ｐ−トルエンスルホン酸、メタンスルホン酸、トリフロオロメタンスルホン酸、硫酸及び３フッ化ホウ素等の酸触媒や、水酸化ナトリウム、水酸化カリウム、水酸化リチウム、ナトリウムメトキサイド等のアルカリ触媒が挙げられる。これらのうち、酸触媒を用いることが好ましい。触媒量としては、エチレン−ビニルアルコール共重合体（Ａ）１００重量部に対し、０．０００１〜１０重量部程度が適当である。又、エチレン−ビニルアルコール共重合体（Ａ）及びエポキシ化合物（Ｂ）を反応溶媒に溶解させ、加熱処理を行うことによっても、変性エチレン−ビニルアルコール共重合体（Ｃ）を製造することができる。
【００４０】
本発明に用いられるエポキシ化合物（Ｂ）は特に限定されないが、一価エポキシ化合物であることが好ましい。二価以上のエポキシ化合物である場合、エチレン−ビニルアルコール共重合体（Ａ）との架橋反応が生じ、ゲル、ブツ等の発生により、空気入りタイヤ用インナーライナーの品質が低下するおそれがある。変性エチレン−ビニルアルコール共重合体（Ｃ）の製造の容易性、ガスバリア性、耐屈曲性及び耐疲労性の観点から、好ましい一価エポキシ化合物としてグリシドール及びエポキシプロパン等が挙げられる。
【００４１】
本発明に用いられる変性エチレン−ビニルアルコール共重合体（Ｃ）のメルトフローレート（ＭＦＲ）（１９０℃、２１６０ｇ荷重下）は、特に制限されないが、良好なガスバリア性、耐屈曲性及び耐疲労性を得る観点からは、０．１〜３０ｇ／１０分であることが好ましく、０．３〜２５ｇ／１０分であることがより好ましく、０．５〜２０ｇ／１０分であることが更に好ましい。但し、エチレン−ビニルアルコール共重合体（Ａ）の融点が１９０℃付近あるいは１９０℃を越えるものは２１６０ｇ荷重下、融点以上の複数の温度で測定し、片対数グラフで絶対温度の逆数を横軸、ＭＦＲの対数を縦軸にプロットし、１９０℃に外挿した値で表す。
【００４２】
本発明の空気入りタイヤ用インナーライナーにおける変性エチレン−ビニルアルコール共重合体（Ｃ）からなる層は、２０℃、６５ＲＨ％における酸素透過量が３．０×１０-12ｃｍ3・ｃｍ／ｃｍ2・ｓｅｃ・ｃｍＨｇ以下であることが好ましく、１．０×１０-12ｃｍ3・ｃｍ／ｃｍ2・ｓｅｃ・ｃｍＨｇ以下であることがより好ましく、５．０×１０-13ｃｍ3・ｃｍ／ｃｍ2・ｓｅｃ・ｃｍＨｇ以下であることが更に好ましい。ガスバリア性の観点から、この程度の酸素透過量であることが好ましい。
【００４３】
本発明に用いられる変性エチレン−ビニルアルコール共重合体（Ｃ）は、空気入りタイヤ用インナーライナーとして用いるために溶融成形によりフィルム、シート等に成形される。又、フィルム、シート等の溶融成形法としては、押出成形法等が挙げられる。押出成形の方法は特に限定されず、Ｔダイ法、インフレーション法が挙げられる。溶融温度は当該共重合体の融点等により異なるが、１５０〜２７０℃程度が好ましい。
【００４４】
本発明の空気入りタイヤ用インナーライナーは、変性エチレン−ビニルアルコール共重合体（Ｃ）からなる層の変性エチレン−ビニルアルコール共重合体（Ｃ）が架橋されていることが好ましい。変性エチレン−ビニルアルコール共重合体（Ｃ）が架橋されていない場合、空気入りタイヤを製造する加硫工程において、変性エチレン−ビニルアルコール共重合体（Ｃ）からなる層が著しく変形してしまい、均一な量を保持できなくなり、インナーライナーのガスバリア性、耐屈曲性、耐疲労性を悪化するおそれがある。
【００４５】
変性エチレン−ビニルアルコール共重合体（Ｃ）に架橋構造を形成させる方法に関しては特に限定されないが、好ましい方法としてエネルギー線を照射する方法が挙げられる。エネルギー線としては、紫外線、電子線、Ｘ線、α線、γ線等の電離放射線が挙げられ、好ましくは電子線が挙げられる。
【００４６】
電子線の照射方法に関しては、押出成形によるフィルム、シート加工の後、電子線照射装置に成形体を導入し、電子線を照射する方法が挙げられる。電子線の線量に関しては、特に限定されないが、好ましくは１０〜５０Ｍｒａｄの範囲である。照射する電子線量が１０Ｍｒａｄより低いと、架橋が進み難くなる。一方、６０Ｍｒａｄを超えると成形体の劣化が進行しやすくなる。より好適には、電子線量の範囲は、２０〜５０Ｍｒａｄである。
【００４７】
本発明の空気入りタイヤ用インナーライナーは、単層の成形物として空気入りタイヤに供せられる以外に、変性エチレン−ビニルアルコール共重合体（Ｃ）からなる層を少なくとも１層含む多層構造体として空気入りタイヤに供せられることができる。
【００４８】
又、本発明のタイヤ用インナーライナーは、変性エチレン−ビニルアルコール共重合体（Ｃ）からなる層に隣接して、エラストマーからなる補助層（Ｄ）を備えていることが好ましい。補助層（Ｄ）を備えることにより、更にガスバリア性を向上し、空気圧保持性を高めることができる。
【００４９】
又、本発明の空気入りタイヤ用インナーライナーは、変性エチレン−ビニルアルコール共重合体（Ｃ）からなる層が少なくとも１層以上の接着剤層を介して補助層（Ｄ）に貼り合わせられることができる。
【００５０】
エチレン−ビニルアルコール共重合体は、−ＯＨ基を有するため、比較的ゴムとの密着を確保することが容易である。例えば、塩化ゴム・イソシアネート系の接着剤を接着層に用いれば、タイヤに使用されているゴム組成物との接着が確保できる。
【００５１】
当該多層構造体の層構成としては、本発明の変性エチレン−ビニルアルコール共重合体（Ｃ）からなる層をＣ、エラストマーからなる補助層（Ｄ）をＤ１、Ｄ２、接着層をＡｄで表すと、Ｃ／Ｄ１、Ｄ１／Ｃ／Ｄ１、Ｃ／Ａｄ／Ｄ１、Ｄ１／Ａｄ／Ｃ／Ａｄ／Ｄ１、Ｄ１／Ｃ／Ｄ１／Ｄ２、Ｄ１／Ｃ／Ｄ１／Ａｄ／Ｄ２等が挙げられるが、これに限定されない。Ｄ１、Ｄ２は、それぞれ異なるエラストマーからなる補助層を示す。それぞれの層は単層であってもよいし、場合によっては多層であってもよい。又、用いられる変性エチレン−ビニルアルコール共重合体（Ｃ）、エラストマー及び接着層は一種類であってもよく、場合によっては多種類であってもよい。
【００５２】
上記に示す多層構造体を製造する方法は特に限定されない。例えば、変性エチレン−ビニルアルコール共重合体（Ｃ）からなる成形物（フィルム、シート等）にエラストマー及び接着層を溶融押出する方法、逆にエラストマーの基材に変性エチレン−ビニルアルコール共重合体（Ｃ）及び接着層を溶融押出する方法、変性エチレン−ビニルアルコール共重合体（Ｃ）と補助層（Ｄ）（及び必要に応じて接着層）とを共押出成形する方法、変性エチレン−ビニルアルコール共重合体（Ｃ）より得られた生成物とエラストマーのフィルム、シートとを接着層を用いてラミネートする方法、更にはタイヤ成型時にドラム上で、変性エチレン−ビニルアルコール共重合体（Ｃ）より得られた成形物と補助層（Ｄ）（及び必要に応じて接着層）を貼り合わせる方法等が挙げられる。
【００５３】
本発明の空気入りタイヤ用インナーライナーでは、変性エチレン−ビニルアルコール共重合体（Ｃ）からなる層の厚さが５０μｍ以下であることが好ましい。５０μｍを超える場合、現在用いられているブチルゴム、ハロゲン化ブチルゴムなどを使用したインナーライナーに対して重量低減のメリットが小さくなる。更に、変性エチレン−ビニルアルコール共重合体（Ｃ）からなる層の耐屈曲性、耐疲労性が低下し、タイヤ転動時の屈曲変形により破断、亀裂が生じやすく、又、亀裂が伸展しやすくなるため、タイヤ氏養母の内圧保持性が使用前と比べて低下することがある。一方、空気入りタイヤ用インナーライナーのガスバリア性の観点から０．１μｍ以上であることが好ましい。ガスバリア性、耐屈曲性及び耐疲労性の観点から、変性エチレン−ビニルアルコール共重合体（Ｃ）からなる層の厚さは、１〜４０μｍがより好ましく、５〜３０μｍが更に好ましい。
【００５４】
上述したように、変性エチレン−ビニルアルコール共重合体（Ｃ）からなる層では、５０μｍ以下での使用により、耐屈曲性、耐疲労性が向上し、タイヤ転動時の屈曲変形で破断及びクラックが生じにくくなる。又、たとえ破断しても変性エチレン−ビニルアルコール共重合体（Ｃ）からなる層とエラストマーからなる補助層（Ｄ）との接着性が良好であるため、剥離しにくく、亀裂が伸展しにくい。このため、大きな破断、クラックが生じ難い。又、生じた場合においても、変性エチレン−ビニルアルコール共重合体（Ｃ）に生じた破断及びクラック部分のガスバリア性を補助層（Ｄ）が補うため、タイヤ使用後においても、内圧保持が可能となる。
【００５５】
即ち、厚さが５０μｍ以下の変性エチレン−ビニルアルコール共重合体（Ｃ）からなる層であっても、ピンホール・クラック等ができることがあるが、そのような場合、フィルム層とその外側に位置するプライ層の間に、エラストマーからなる補助層（Ｄ）を配置することにより、クラックの成長を抑制することができる。又、クラックが発生しても、変性エチレン−ビニルアルコール共重合体（Ｃ）からなる層は補助層（Ｄ）の表面にしっかり接着されているので、表面はフィルムでほとんど覆われており、補助層（Ｄ）に空気透過性の低いエラストマー（ブチルゴム、ハロゲン化ブチルゴム）を用いることで、クラック部からの空気の漏れを抑制できる。
【００５６】
本発明の空気入り入りタイヤ用インナーライナーのエラストマーからなる補助層（Ｄ）は、２０℃、６５ＲＨ％における酸素透過量が３．０×１０-9ｃｍ3・ｃｍ／ｃｍ2・ｓｅｃ・ｃｍＨｇ以下であることが、インナーライナーのガスバリア性の観点から好ましい。より好ましくは、１．０×１０-9ｃｍ3・ｃｍ／ｃｍ2・ｓｅｃ・ｃｍＨｇ以下である。
【００５７】
本発明の空気入りタイヤ用インナーライナーの補助層（Ｄ）として積層されるエラストマーとしては、ブチルゴム、ジエン系エラストマー等が好適なものとして挙げられる。ジエン系エラストマーとしては、天然ゴム、ブタジエンゴムなどが好適なものとして挙げられる。ガスバリア性の観点からは、エラストマーとしてブチルゴムを用いることが好ましく、ハロゲン化ブチルゴムを用いることがより好ましい。又、エラストマーからなる補助層（Ｄ）にクラックが発生した後の、クラックの伸展を抑制する観点からは、エラストマーとして、ブチルゴム及びジエン系エラストマーからなる組成物を用いることが好ましい。エラストマーとしてかかる組成物を用いることにより、エラストマーからなる補助層（Ｄ）に微小なクラックが発生した場合においても、走行後の空気入りタイヤの内圧性保持を高く保つことができる。
【００５８】
又、本発明の空気入りタイヤ用のインナーライナーの補助層（Ｄ）として積層されるエラストマーとして、熱可塑性ウレタン系エラストマーも好適なものとして挙げられる。補助層（Ｄ）の薄膜化及びクラックの発生、伸展抑制の観点からは、熱可塑性ウレタン系エラストマーを用いることが好ましい。
【００５９】
本発明の空気入りタイヤ用インナーライナーの補助層（Ｄ）として積層されるエラストマーとして、熱可塑性ウレタン系エラストマーからなる補助層（Ｄ）と、ブチルゴム及びジエン系エラストマーからなる組成物からなる補助層（Ｄ）とを多層化することが、より好ましい。
【００６０】
又、補助層（Ｄ）が複数積層される場合、当該複数の補助層（Ｄ）間を少なくとも１層以上の接着剤層を介して貼り合わされることが好ましい。このように複数の補助層（Ｄ）間を貼り合わせることにより、異なる種類のエラストマーからなる補助層（Ｄ）を作製することができる。
【００６１】
本発明の空気入りタイヤ用インナーライナーでは、エラストマーからなる補助層（Ｄ）の厚さの合計が５０〜１５００μｍであることが好ましい。エラストマーからなる補助層（Ｄ）の厚さが５０μｍ未満である場合、インナーライナーの耐屈曲性、耐疲労性が低下し、タイヤ転動時の屈曲変形により破断・亀裂が生じやすく、又、亀裂が伸展しやすくなるため、タイヤ使用後の内圧保持性が使用前に対比し、大きく低下してしまうおそれがある。更に、ベルト下部の補助層（Ｄ）の厚さの合計を５０μｍ未満にすることは、タイヤの製造上困難である。
【００６２】
一方、エラストマーなる補助層（Ｄ）の厚さの合計が１５００μｍを超える場合、現在用いられている空気入りタイヤに対して重量低減のメリットが小さくなる。インナーライナーのガスバリア性、耐屈曲性、耐疲労性及び空気入りタイヤの重量低減の観点から、エラストマーからなる補助層（Ｄ）の厚さの合計は、１００〜１０００μｍであることがより好ましく、３００〜８００μｍであることが更に好ましい。
【００６３】
本発明の空気入りインナーライナーでは、クラックの発生・成長の抑制のために、エラストマーからなる補助層（Ｄ）の３００％モジュラスを１０ＭＰａ以下にすることが好ましい。３００％モジュラスが１０ＭＰａを超える場合、インナーライナーの耐屈曲性、耐疲労性が低下する。エラストマーからなる補助層（Ｄ）の３００％モジュラスの８ＭＰａ以下であることがより好ましく、７ＭＰａ以下であることが更に好ましい。
【実施例】
【００６４】
以下に実施例を挙げて、本発明を更に詳しく説明するが、本発明は下記の実施例に何ら限定されるものではない。
【００６５】
＜エチレン−ビニルアルコール共重合体（Ａ）の特性値の測定＞
（１）エチレン−ビニルアルコール共重合体（Ａ）のエチレン含有量及びケン化度：
重水素化ジメチルスルホキシドを溶媒としたＨ−ＮＭＲ（核磁気共鳴）測定（日本電子社製「ＪＮＭ−ＧＸ−５００型」を使用）により得られたスペクトルから算出した。
【００６６】
（２）エチレン−ビニルアルコール共重合体（Ａ）のメルトフローレート：
試料とするエチレン−ビニルアルコール共重合体（Ａ）を、メルトインデクサーＬ２４４（宝工業株式会社製）の内径９．５５ｍｍ、長さ１６２ｍｍのシリンダーに充填し、１９０℃で溶融した後、重さ２１６０ｇ、直径９．４８ｍｍのブランジャーを使用して均等に荷重をかけた。シリンダーの中央に設けた径２．１ｍｍのオリフィスより単位時間あたりに押出される樹脂量（ｇ／１０分）を測定し、これをメルトフローレートとした。但し、エチレン−ビニルアルコール共重合体（Ａ）の融点が１９０℃付近あるいは１９０℃を越えるものは２１６０ｇ荷重下、融点以上の複数の温度で測定し、片対数グラフで絶対温度の逆数を横軸、ＭＦＲの対数を縦軸にプロットし、１９０℃に外挿した値で表す。
【００６７】
＜変性エチレン−ビニルアルコール共重合体（Ｃ）の合成＞
合成例１
加圧反応槽に、エチレン含量４４モル％、ケン化度９９．９％のエチレン−ビニルアルコール共重合体（Ａ）（ＭＦＲ：５．５ｇ／１０分（１９０℃、２１６０ｇ荷重下））２重量部、及びＮ−メチル−２−ピロリドン８重量部を仕込み、１２０℃で、２時間加熱攪拌することにより、エチレン−ビニルアルコール共重合体（Ａ）を完全に溶解させた。これにエポキシ化合物（Ｂ）としてグリシドール０．４重量部を添加後、１６０℃で４時間加熱した。加熱終了後、蒸留水１００重量部に析出させ、多量の蒸留水で十分にＮ−メチル−２−ピロリドン及び未反応のグリシドールを洗浄し、変性エチレン−ビニルアルコール共重合体（Ｃ）を得た。更に、得られた変性エチレン−ビニルアルコール共重合体（Ｃ）を粉砕機で粒子径２ｍｍ程度に細かくした後、再度多量の蒸留水で十分に洗浄した。洗浄後の粒子を８時間室温で真空乾燥した後、２軸押出機を用いて２００℃で溶融し、ペレット化した。
【００６８】
合成例２
加圧反応槽に、エチレン含量４４モル％、ケン化度９９．９％のエチレン−ビニルアルコール共重合体（Ａ）（ＭＦＲ：５．５ｇ／１０分（１９０℃、２１６０ｇ荷重下））２重量部、及びＮ−メチル−２−ピロリドン８重量部を仕込み、１２０℃で、２時間加熱攪拌することにより、エチレン−ビニルアルコール共重合体（Ａ）を完全に溶解させた。これにエポキシ化合物（Ｂ）としてグリシドール０．３重量部を添加後、１６０℃で４時間加熱した。加熱終了後、蒸留水１００重量部に析出させ、多量の蒸留水で十分にＮ−メチル−２−ピロリドン及び未反応のグリシドールを洗浄し、変性エチレン−ビニルアルコール共重合体（Ｃ）を得た。更に、得られた変性エチレン−ビニルアルコール共重合体（Ｃ）を粉砕機で粒子径２ｍｍ程度に細かくした後、再度多量の蒸留水で十分に洗浄した。洗浄後の粒子を８時間室温で真空乾燥した後、２軸押出機を用いて２００℃で溶融し、ペレット化した。
【００６９】
合成例３
加圧反応槽に、エチレン含量４４モル％、ケン化度９９．９％のエチレン−ビニルアルコール共重合体（Ａ）（ＭＦＲ：５．５ｇ／１０分（１９０℃、２１６０ｇ荷重下））２重量部、及びＮ−メチル−２−ピロリドン８重量部を仕込み、１２０℃で、２時間加熱攪拌することにより、エチレン−ビニルアルコール共重合体（Ａ）を完全に溶解させた。これにエポキシ化合物（Ｂ）としてエポキシプロパン０．４重量部を添加後、１６０℃で４時間加熱した。加熱終了後、蒸留水１００重量部に析出させ、多量の蒸留水で十分にＮ−メチル−２−ピロリドン及び未反応のグリシドールを洗浄し、変性エチレン−ビニルアルコール共重合体（Ｃ）を得た。更に、得られた変性エチレン−ビニルアルコール共重合体（Ｃ）を粉砕機で粒子径２ｍｍ程度に細かくした後、再度多量の蒸留水で十分に洗浄した。洗浄後の粒子を８時間室温で真空乾燥した後、２軸押出機を用いて２００℃で溶融し、ペレット化した。
【００７０】
＜変性エチレン−ビニルアルコール共重合体（Ｃ）からなる層の作製＞
フィルム１
合成例１で得られた変性エチレン−ビニルアルコール共重合体（Ｃ）のペレットを用いて、４０ｍｍφ押出機（プラスチック工学研究所製ＰＬＡＢＯＲ  ＧＴ−４０−Ａ）とＴダイからなる製膜機を用いて、下記押出条件で製膜し、厚さ２０μｍの単層フィルムを得た。
【００７１】
形式：       単軸押出機（ノンベントタイプ）
Ｌ／Ｄ：         ２４
口径：       ４０ｍｍφ
スクリュー： 一条フルフライトタイプ、表面窒化銅
スクリュー回転数： ４０ｒｐｍ
ダイス：      ５５０ｍｍ幅コートハンガーダイ
リップ間隙： ０．３ｍｍ
シリンダー、ダイ温度設定：
Ｃ１／Ｃ２／Ｃ３／アダプター／ダイ
＝１８０／２００／２１０／２１０／２１０（℃）
フィルム２
合成例２で得られた変性エチレン−ビニルアルコール共重合体（Ｃ）のペレットを用いたこと以外は、フィルム１と同様にして、厚さ２０μｍの単層フィルムを得た。
【００７２】
フィルム３
合成例３で得られた変性エチレン−ビニルアルコール共重合体（Ｃ）のペレットを用いたこと以外は、フィルム１と同様にして、厚さ２０μｍの単層フィルムを得た。
【００７３】
フィルム４
ガスバリア材として、未変性のエチレン含量４４モル％、ケン化度９９．９％、ＭＦＲ：５．５ｇ／１０分（１９０℃、２１６０ｇ荷重下）のエチレン−ビニルアルコール共重合体（Ａ）を変性エチレン−ビニルアルコール共重合体（Ｃ）の代わりに用いたこと以外は、フィルム１と同様にして、厚さ２０μｍの単層フィルムを得た。
【００７４】
フィルム５
合成例３で得られた変性エチレン−ビニルアルコール共重合体（Ｃ）と、エラストマーとして熱可塑性ポリウレタン（株式会社クラレ製、クラミロン３１９０）とを使用し、２種３層共押出装置を用いて、３層フィルム（熱可塑性ポリウレタン層／変性エチレン−ビニルアルコール共重合体（Ｃ）層／熱可塑性ポリウレタン層）を作製した。各層の厚さは、変性エチレン−ビニルアルコール共重合体（Ｃ）層、熱可塑性ポリウレタン層共に、２０μｍであった。
【００７５】
共押出成形条件は、以下のとおりである。
【００７６】
層構成：
熱可塑性ポリウレタン層／変性ＥＶＯＨ（Ｃ）層／熱可塑性ポリウレタン層（厚さ２０／２０／２０：単位はμｍ）
各樹脂の押出温度：
Ｃ１／Ｃ２／Ｃ３／ダイ  ＝  １７０／１７０／２２０／２２０℃
各樹脂の押出仕様：
熱可塑性ポリウレタン：
２５ｍｍφ押出機  Ｐ２５−１８ＡＣ（大阪精機工作株式会社製）
変性ＥＶＯＨ（Ｃ）：
２０ｍｍφ押出機  ラボ機ＭＥ型ＣＯ−ＥＸＴ（株式会社東洋精機製）
Ｔダイ仕様：
５００ｍｍ幅２種３層用（株式会社プラスチック工学研究所製）
冷却ロールの温度：         ５０℃
引き取り速度：         ４ｍ／分
＜変性エチレン−ビニルアルコール共重合体（Ｃ）からなる層の評価＞
上記作製したフィルム１〜５を、以下に示す方法に従って、酸素透過量の評価、並びに耐屈曲性の評価を行った。
【００７７】
フィルムの酸素透過量の測定：
上記作製したフィルムを２０℃−６５％ＲＨで５日間調湿した。上記の調湿済みの２枚のサンプルを使用して、モダンコントロール社製  ＭＯＣＯＮ  ＯＸ−ＴＲＡＮ２／２０型を用い、２０℃−６５％ＲＨ条件下でＪＩＳ  Ｋ７１２６（等圧法）に記載の方法に準じて、酸素透過量を測定し、その平均値を求めた。
【００７８】
耐屈曲性の評価：
２１ｃｍ×３０ｃｍにカットされた、上記作製したフィルムを５０枚作製し、それぞれのフィルムを２０℃−６５％ＲＨで５日間調湿した後、ＡＳＴＭ  Ｆ  ３９２−７４に準じて、理学工業（株）製ゲルボフレックステスターを使用し、屈曲回数５０回、７５回、１００回、１２５回、１５０回、１７５回、２００回、２２５回、２５０回、３００回、４００回、５００回、６００回、７００回、８００回、１０００回、１５００回屈曲させた後、ピンホールの数を測定した。それぞれの屈曲回数において、測定を５回行い、その平均値をピンホール個数とした。屈曲回数（Ｐ）を横軸に、ピンホール数（Ｎ）を縦軸にとり、上記測定結果をプロットし、ピンホール数が１個のときの屈曲回数（Ｎｐ１）を外挿により求め、有効数字２桁とした。但し、１５００回屈曲でピンホールが観察されないフィルムについては、以降５００回おきに屈曲回数を増やし、ピンホールが見られた屈曲回数をＮｐ１とした。
【００７９】
フィルム１の酸素透過量は、３．０×１０-12ｃｍ3・ｃｍ／ｃｍ2・ｓｅｃ・ｃｍＨｇであり、優れたガスバリア性を示した。又、フィルム１の耐屈曲性について、上記方法に従って評価を行ったところ、Ｎｐ１は５００回であり、きわめて優れた耐屈曲性を示した。
【００８０】
フィルム２の酸素透過量は、１．０×１０-12ｃｍ3・ｃｍ／ｃｍ2・ｓｅｃ・ｃｍＨｇであり、優れたガスバリア性を示した。又、フィルム２の耐屈曲性について、上記方法に従って評価を行ったところ、Ｎｐ１は１００回であり、きわめて優れた耐屈曲性を示した。
【００８１】
フィルム３の酸素透過量は、４．０×１０-12ｃｍ3・ｃｍ／ｃｍ2・ｓｅｃ・ｃｍＨｇであり、優れたガスバリア性を示した。又、フィルム３の耐屈曲性について、上記方法に従って評価を行ったところ、Ｎｐ１は５００回であり、きわめて優れた耐屈曲性を示した。
【００８２】
フィルム４の酸素透過量は、４．６×１０-12ｃｍ3・ｃｍ／ｃｍ2・ｓｅｃ・ｃｍＨｇであり、優れたガスバリア性を示した。又、フィルム４の耐屈曲性について、上記方法に従って評価を行ったところ、Ｎｐ１は４７回であった。
【００８３】
フィルム５の酸素透過量は、３．５×１０-12ｃｍ3・ｃｍ／ｃｍ2・ｓｅｃ・ｃｍＨｇであり、優れたガスバリア性を示した。又、フィルム５の耐屈曲性について、上記方法に従って評価を行ったところ、Ｎｐ１は５０００回であり、きわめて優れた耐屈曲性を示した。
【００８４】
＜ゴム組成物の配合、並びにゴムインナーライナー及び補助層（Ｄ）の作製＞
下記の配合量に従い、ゴム組成物を作製し、１４５℃×４０分加硫した後、ＪＩＳ  Ｋ６３０１に準じた方法で３００％モジュラスを測定した。又、酸素透過量をフィルムの酸素透過量の測定と同手法で測定した。
【００８５】
ゴム組成物１（配合単位：重量部）
天然ゴム                                   ３０
Br-IIR(JSR（株）製  Bromobuly1 2244)           ７０
GPFカーボンブラック（旭カーボン（株）製  #55）    ６０
SUNPAR2280（日本サン石油（株）製）           ７
ステアリン酸（旭電化工業（株）製）             １
NOCCELER DM（大内新興化学工業（株）製）         １．３
酸化亜鉛（白水化学工業（株）製）             ３
硫黄（軽井沢精錬所製）                     ０．５
３００％モジュラス     ：   ６．５ＭＰａ
酸素透過量： ６．０×１０-10ｃｍ3・ｃｍ／ｃｍ2・ｓｅｃ・ｃｍＨｇ
ゴム組成物２（配合単位：重量部）
Br-IIR(JSR（株）製  Bromobuly1 2244)           １００
GPFカーボンブラック（旭カーボン（株）製  #55）    ６０
SUNPAR2280（日本サン石油（株）製）           ７
ステアリン酸（旭電化工業（株）製）             １
NOCCELER DM（大内新興化学工業（株）製）         １．３
酸化亜鉛（白水化学工業（株）製）             ３
硫黄（軽井沢精錬所製）                       ０．５
３００％モジュラス     ：   ６．０ＭＰａ
酸素透過量： ３．０×１０-10ｃｍ3・ｃｍ／ｃｍ2・ｓｅｃ・ｃｍＨｇ
＜評価用タイヤの作製及び評価＞
実施例１
日新ハイボルテージ株式会社製電子線照射装置「生産用キュアトロンＥＢＣ２００−１００」を使用して、フィルム１に、加速電圧２００ｋＶ、照射エネルギー３０Ｍｒａｄの条件にて、電子線照射し、架橋処理を施し、変性エチレン−ビニルアルコール共重合体（Ｃ）からなる層として使用した。得られた架橋フィルムの片面に、接着層として東洋科学研究所製のメタロックＲ３０Ｍを塗布し、ゴム組成物１を使用した厚さ１０００μｍの補助層（Ｄ）と貼り合わせることにより、変性エチレン−ビニルアルコール共重合体（Ｃ）及び補助層（Ｄ）からなるインナーライナーを作製した。得られたインナーライナーを用い、常法により乗用車用応急用空気入りタイヤ（Ｔ１２５／７０Ｄ１６）を作製した。
【００８６】
上記作製のタイヤについて空気圧１４０ｋＰａで８０ｋｍ／ｈの速度に相当する回転数のドラム上に荷重６ｋＮで押し付けて、１０，０００ｋｍ走行を実施した。内圧保持性は、試験タイヤを１６×４Ｔのリムに装着した後、内圧を４２０ｋＰａ充填し、３ヶ月後の内圧を測定することで評価し、次式にて指数化した。
【００８７】
内圧保持性  ＝  （（ａ／ｃ）／（ｂ／４２０））×１００  ……式（１）
尚、式中、ａ、ｂ及びｃは、下記のとおりである。
【００８８】
ａ：試験タイヤの３ヶ月後内圧
ｂ：比較例１記載の３ヶ月後内圧
ｃ：試験タイヤの初期空気圧（応急用タイヤは４２０、ＰＳＲは２４０）
条件及び結果を表１に示す。結果は、比較例１の結果を１００とし、指数表示した。数値が大きいほど内圧保持性に優れることを示す。
【表１】
2005343217.tif 000003
【００８９】
実施例２
フィルム１に代えてフィルム２を用いたこと以外は、実施例１と同様にして、インナーライナー及び空気入りタイヤを製作し、内圧保持性を評価した。条件及び結果を表１に示す。
【００９０】
実施例３
フィルム１に代えてフィルム３を用いたこと以外は、実施例１と同様にして、インナーライナー及び空気入りタイヤを製作し、内圧保持性を評価した。条件及び結果を表１に示す。
【００９１】
比較例１
通常のゴムインナーライナーとして用いられるゴム組成物２を使用したインナーライナーを用い、上記と同様に常法により、変性エチレン−ビニルアルコール共重合体（Ｃ）及び補助層（Ｄ）を有さない乗用車用応急用空気入りタイヤ（Ｔ１２５／７０Ｄ１６）を作製した。条件及び結果を表１に示す。
【００９２】
比較例２
ポリエチレン（酸素透過量：１．６×１０-11ｃｍ3・ｃｍ／ｃｍ2・ｓｅｃ・ｃｍＨｇ）を使用した層と補助層（Ｄ）とを貼り合わせることにより、インナーライナーを作製した。得られたインナーライナーを用い、常法により乗用車用応急用空気入りタイヤ（Ｔ１２５／７０Ｄ１６）を作製した。条件及び結果を表１に示す。
【００９３】
比較例３
通常のゴムインナーライナーとして用いられるゴム組成物２を使用したインナーライナーを用い、上記と同様に常法により、変性エチレン−ビニルアルコール共重合体（Ｃ）及び補助層（Ｄ）を有さない一般乗用車用空気入りタイヤ（１９５／６５Ｒ１５）を作製した。内圧保持性は、試験タイヤを６ＪＪ×１５のリムに装着した後、内圧を２４０ｋＰａ充填し、３ヶ月後の内圧を測定することで評価し、式（１）にて指数化した。条件及び結果を表１に示す。
【００９４】
比較例４
フィルム１を使用した層と補助層（Ｄ）とを貼り合わせることにより、インナーライナーを作製した。得られたインナーライナーを用い、常法により一般乗用車用空気入りタイヤ（１９５／６５Ｒ１５）を作製した。内圧保持性は、試験タイヤを６ＪＪ×１５のリムに装着した後、内圧を２４０ｋＰａ充填し、３ヶ月後の内圧を測定することで評価し、式（１）にて指数化した。条件及び結果を表１に示す。
【００９５】
（結果）
表１より、実施例１〜３の変性エチレン−ビニルアルコール共重合体（Ｃ）からなる層を含むインナーライナーを用いた応急用空気入りタイヤは、比較例１〜４と比べると、格段に内圧保持性が向上することが分かった。
【００９６】
特に、一般乗用車タイヤに比べ、応急用空気入りタイヤは、ガスバリア性を保持したまま、より高度な耐屈曲性を有するインナーライナーが求められるが、本発明に係る応急用空気入りタイヤによると、ガスバリア性を大幅に向上し、空気圧保持性を高めることができる。
【図面の簡単な説明】
【００９７】
【図１】本実施形態に係る応急用空気入りタイヤのタイヤ回転軸に沿った断面図である。
【符号の説明】
【００９８】
６  ベルト層
１２  ビードコア
１４  カーカス
２０  トレッド部
２０Ａ  トレッド端部
２２  トレッドゴム
２４  ビート部
２６  サイド部
２８  サイドゴム
３０  カーカスプライ
３０Ａ  折り返し部
３０Ｂ  本体
４１  変性エチレン−ビニルアルコール共重合体（Ｃ）からなる層
４２  補助層
１００  応急用空気入りタイヤ
【図１】
2005343217.tif 000004